(57)【要約】【課題】  外気の温度や湿気の変化に関与されず安定した品質と、漆塗り工程の作業工数を短縮することのできる漆製品の製造方法及び漆製品を提供することを目的とする。【解決手段】  多孔質の樹脂硬化物を母材とする素地を、製作する製品の形状にあわせて裁断・切り抜きする工程と、前記裁断・切り抜きした素地を制作する製品の形状に成形するとともに、当該成形後の成形素地に漆で木地固めをする工程と、前記漆で木地固めをした素地に漆を下塗りし、当該漆を下塗りした素地に下塗り研ぎをする工程と、前記下塗り研ぎをした素地に漆を塗り重ねる中塗り工程と、前記中塗り工程を経た母材の表面上に蒔絵を施す加飾工程とを、有することを特徴とする漆製品の製造方法。【選択図】  図１
2013099894.tif 000002
【特許請求の範囲】
【請求項１】
多孔質の樹脂硬化物を母材とする素地を、製作する製品の形状にあわせて裁断・切り抜きする工程と、
前記裁断・切り抜きした素地を制作する製品の形状に成形するとともに、当該成形後の成形素地に漆で木地固めをする工程と、
前記漆で木地固めをした素地に漆を下塗りし、当該漆を下塗りした素地に下塗り研ぎをする工程と、
前記下塗り研ぎをした素地に漆を塗り重ねる中塗り工程と、
前記中塗り工程を経た母材の表面上に蒔絵を施す加飾工程とを、
有することを特徴とする漆製品の製造方法。
【請求項２】
前記多孔質の樹脂硬化物を、ポリウレタン系樹脂硬化物であることを特徴とする、請求項１記載の漆製品の製造方法。
【請求項３】
前記多孔質の樹脂硬化物を、エポキシ系樹脂硬化物であることを特徴とする、請求項１記載の漆製品の製造方法。
【請求項４】
多孔質のポリウレタン樹脂硬化物若しくはエポキシ樹脂硬化物を母材とする素地に漆を塗布してなることを特徴とする漆製品。
【発明の詳細な説明】
【技術分野】
【０００１】
本発明は、漆製品の製造方法及び漆製品に関する。
【背景技術】
【０００２】
一般に、品物の表面に高貴な色彩と光沢を施した伝統的工芸品としては、漆製品が良く知られている。
従来このような伝統的な漆製品の製法としては、母材となる桧等の木材へ複数回の下処理を施し、木目である夏目、冬目による堅さの違いから生ずる凹凸面の平滑を図るために下地処理を施す必要があり、さらに、下地処理を施した表面上に漆を塗り込むという手法がなされていた。
【０００３】
しかしながら、このような従来の漆製品にあっては、母材となる素地に木材等を利用する場合には、天然材を加工して素地を作るため、品質にバラツキが生じやすく、特に温度・湿度等の変化によって、素地に膨張・伸縮が生じ、それによって漆製品の表面にクラックが生じることもある。
【０００４】
また、作業工程が多大なため、製作に長期間を要し、且つ、同じものを大量に生産することができないという課題がある。
もちろん、上述のような多大な作業工程を経る結果、完成された漆製品は極めて優美なものである。
そこで、前述の手間のかかる下処理を省略する技術が開発されている。
特許文献１には、水発泡０．３〜１．０ｇ／cm3の平均密度を有する硬質ポリウレタンインテグラルスキンフォームからなる漆器基材に塗料が塗布され、電子レンジでも使用可能であって風合いは木質と変わらない漆器が開示されている。
【先行技術文献】
【特許文献】
【０００５】
【特許文献１】特開平６−１１５２９７号公報
【発明の概要】
【発明が解決しようとする課題】
【０００６】
しかしながら、上記特許文献１では、電子レンジ等による耐熱性の比較がなされているのみだけであり、その漆器の制作方法等については開示されていない。
【０００７】
本発明は、このような実情に鑑みてなされたもので、外気の温度や湿度の変化に関与されず安定した品質と、漆塗り工程の作業工程を短縮することができる漆製品の製造方法とそれにより得られた漆製品を提供することを目的とする。
【課題を解決するための手段】
【０００８】
上記課題を解決するために、本発明の漆製品の製造方法は、多孔質の樹脂硬化物を母材とする素地を制作する製品の形状にあわせて裁断・切り抜きする工程と、前記裁断・切り抜きした素地を制作する製品の形状に成形するとともに、当該成形後の成形素地に漆で木地固めをする工程と、前記漆で木地固めをした素地に漆を下塗りし、当該漆を下塗りした素地に下塗り研ぎをする工程と、
前記下塗り研ぎをした素地に漆を塗り重ねる中塗り工程と、中塗り工程を経た母材の表面上に蒔絵を施す加飾工程とを、有することを特徴とする。
また、本発明により漆製品の母材には、多孔質のポリウレタン樹脂硬化物若しくは多孔質のエポキシ樹脂硬化物を素地として、漆を塗布してなることを特徴とする。
【０００９】
さらに、前記多孔質の樹脂硬化物を、ポリウレタン系樹脂硬化物であることを特徴とする。また、前記多孔質の樹脂硬化物を、エポキシ系樹脂硬化物であることを特徴とする。
【００１０】
そして、漆製品としては、多孔質のポリウレタン樹脂硬化物若しくはエポキシ樹脂硬化物を母材とする素地に漆を塗布してなることを特徴とする。
【発明の効果】
【００１１】
本発明によれば、素地となる母材が極めて弾力性に富み、従来の木材に比べ強度も勝ることから外気の温度や湿度の変化に関与されず安定した品質を維持することができるため、機械加工等の工作が容易であり、しかもエポキシ系の樹脂硬化物にあっては、熱による可塑性にも強いという特徴を有し、簡単に製作することができる。
【００１２】
また、従来の漆製品の工程に対し、補強等の下処理が不要となるため、漆塗り工程が短縮されることになる。
【００１３】
また、素地の母材が多孔質であるため、漆との密着性が極めて優れている。
【００１４】
さらに、素地の母材が桧材の比重に近いため、本発明の完成品との差異を感じることができないほど近似している漆製品を得ることができる。
【図面の簡単な説明】
【００１５】
【図１】は、本発明に係るポリウレタン系樹脂硬化物による漆製品の製造方法の工程図である。
【図２】は、本発明に係る漆製品の製造方法の工程Ｓ１に対応する母材と素地の概略図である。
【図３】は、本発明に係る漆製品の製造方法の工程Ｓ２〜Ｓ４に対応する素地の概略図である。
【図４】は、本発明に係る漆製品の完成品の概略図である。
【発明を実施するための最良の形態】
【００１６】
以下、本発明を実施するための最良の実施形態について説明する。
【００１７】
本発明の漆製品の製造方法の工程を図１に基づき説明する。なお、下記工程は漆製品として、女性用の髪留めやブレスレットや指輪等のリングを製作する実施例を示している。
【００１８】
素地作り工程（Ｓ１）
母材としては多孔質のポリウレタン樹脂硬化物を使用するが、例えば、RAMPF社製の「RAKU-TOOL(R) MB-0720」が本発明の母材として条件を満足する最適な母材であり、その特性は、非常に繊密な表面であり、線膨張係数が低く、しかも寸法安定性に優れていることである。数値で表すと、比重０．７２ｇ／cm3、熱線膨張係数５０〜５５ １０-6ｋ-1、熱変形温度７５〜８０℃である。
前記「RAKU-TOOL(R) MB-0720」を母材１として、目的の形状に裁断し、切り抜きを行い、円形状のブレスレットや指輪等のリング素地２及び長方体又は棒状の髪留め素地３が得られる（図２参照）。
【００１９】
（加熱）成形・漆による木地固め工程（Ｓ２）
ブレスレットや指輪等のリング素地２の場合には、目的の長さ、厚み、大きさの腕輪形状に成形又は加熱成形し、ブレスレットや指輪等のリング成形素地を製作する。その後、当該ブレスレットや指輪等のリング素地２に漆で木地固めをする。
一方、髪留め素地３の場合には、当該長方体又は棒状の髪留め素地３に熱を加えながら目的の長さ、厚み、大きさに成形し、髪留め用の成形素地を製作する。その後、前記ブレスレットや指輪等のリング成形素地の漆による木地固め工程と同様に髪留め用の成形素地にも漆で木地固めをする。
【００２０】
下塗り・研き工程（Ｓ３）
漆で木地固めをしたブレスレットや指輪等のリング成形素地及び髪留め用の成形素地に漆の下塗りを施し、その後、下塗りしたこれらのブレスレットや指輪等のリング成形素地及び髪留め用の成形素地に漆の研きを施し、下塗り研き後のブレスレットや指輪等のリング成形素地４及び髪留め用の成形素地５が得られる（図３参照）。
上塗り工程（Ｓ４）
漆の下塗り及び中塗り・研きを施した前記ブレスレットや指輪等のリング成形素地４及び髪留め用の成形素地５に、漆の上塗りを施すことにより、完成品としてのブレスレットや指輪等のリングの漆製品６及び髪留め用の漆製品７が得られる（図４参照）。
なお、ブレスレットや指輪等のリングの漆製品６の中央部分には模様が施されているが、髪留め用の漆製品７にも模様を施しても良い。
【００２１】
本発明の漆製品の製造方法及び漆製品では、簡易な工程でありながら桧等の木材と同様の品質の高い漆製品を得ることができるため、その使用範囲は装飾品や日用品にとどまらず様々な品物、例えば家具、食器や茶器、さらには宝石箱、オルゴール等の伝統的な漆製品に利用することができる。
【００２２】
なお、宝石箱等の箱状の漆製品を作成する場合、板状の樹脂硬化物を箱形状に組上げて製品とするが、その際組上げた各板状の接合部位に対しては下地処理をさらに施すことによって亀裂等を防止することができる。
【００２３】
また、本発明の漆製品の製造方法及び漆製品の母材として、RAMPF社製の「RAKU-TOOL(R) MB-0720」を使用しているが、「MB-0720」の母材の他、「MB-0670」,「MB-0800」等のＭＢ−系母材や製作する品物によって、ＳＢ−系、ＷＢ−系等のいろいろな母材を選択することができる。
【００２４】
なお、エポキシ系の樹脂硬化物であるRAMPF社製の「RAKU-TOOL（R) WB-0700」を使用すると、比重０．７０ｇ／cm3、熱線膨張係数３５〜４５ １０-6ｋ-1、熱変形温度１３５〜１４０℃の数値からわかるように、上述したポリウレタン樹脂硬化物と比較して、熱による変形に対して優れているため、電子レンジ等の加熱装置の使用にも耐えうる耐熱性のある漆食器等に用いることができる。
【符号の説明】
【００２５】
Ｓ１        樹脂硬化物（ケミカルブロック）の裁断・切り抜き工程
Ｓ２        （加熱）成形・漆による木地固め工程
Ｓ３        下塗り・研き工程
Ｓ４        上塗り工程
１          母材
２          ブレスレットや指輪等のリング素地
３          髪留め素地
４          ブレスレットや指輪等のリング成形素地
５          髪留め用の成形素地
６          ブレスレットや指輪等のリングの漆製品
７          髪留め用の漆製品
【図１】
2013099894.tif 000003
【図２】
2013099894.tif 000004
【図３】
2013099894.tif 000005
【図４】
2013099894.tif 000006